(57)【要約】  処理された繊維基体ならびその製造法および使用法を開示する。開示された、処理された繊維基体は、持続性、耐久性のある、広範囲の抗菌活性を提供する。処理された繊維基体は、抗菌活性を付与するために様々な物質において使用することができる。【特許請求の範囲】
【請求項１】
表面の少なくとも一部が仕上げ剤で処理された表面を有する処理された繊維基体
［ここで該仕上げ剤は、ポリマーと錯体形成した金属を含む少なくとも１種の抗菌組成物を含み、該金属が、銅、銀、金、スズ、亜鉛およびその組み合わせから選択され；該ポリマーが、残基Ａ、残基Ｂ、残基Ｃおよびその組み合わせから選択されるモノマー残基を含み、ただし、該ポリマーは９９．５重量％以下の残基Ｂのモノマー残基を含み、
ここで、残基Ａは
【化１】
2005299072.tif 000025
であり、
残基Ｂは
【化２】
2005299072.tif 000026
であり、
残基Ｃは
【化３】
2005299072.tif 000027
である
（式中、Ｘは、Ｎ、ＯおよびＳから選択される少なくとも１個のヘテロ原子を有する不飽和または芳香族複素環であり；
ｃは０または１であり；
Ｒ１は、Ｈ、ＣＨ３および−ＣＯ２Ｒ４から選択され；ここにおいて、Ｒ４はＨ、ＣＨ３、Ｃ２Ｈ５、Ｃ３〜Ｃ２４アルキルから選択され；
Ｒ２は、Ｈ、ＣＨ３、Ｃ２Ｈ５、フェニル、−ＣＨ２ＣＯ２Ｒ５および−ＣＯ２Ｒ５から選択され；ここにおいて、Ｒ５は（Ｉ）〜（Ｖ）から選択され：
【化４】
2005299072.tif 000028
（ここで、Ｒ１１は、Ｈ、メチルおよびフェニルから選択され；ｎは１〜２０の整数であり；ＹはＯＨ、ＳＯ３ＺおよびＸから選択され；ＺはＨ、ナトリウム、カリウムおよびＮＨ４＋から選択される；ただし、ポリマーが０重量％の残基Ｂのモノマー残基および０重量％の残基Ｃのモノマー残基を含有する場合、Ｒ２は−ＣＨ２ＣＯ２Ｒ５または−ＣＯ２Ｒ５であり、Ｒ５は（Ｖ）であり、ＹはＸである）；
Ｒ３は、Ｈ、メチル、フェニル、スルホン化フェニル、フェノール、アセテート、ヒドロキシ、フラグメントＯ−Ｒ１（ここで、Ｒ１は前記定義の通りである）、−ＣＯ２Ｒ１２および−ＣＯＮＲ６Ｒ７から選択され；Ｒ６およびＲ７は独立して、Ｈ、メチル、エチル、Ｃ（ＣＨ３）２ＣＨ２ＳＯ３Ｚ（ここで、Ｚは前記定義の通りである）、Ｃ３〜Ｃ８アルキルおよび結合した環構造から選択され、Ｒ１２はＨ、ＣＨ３、Ｃ２Ｈ５およびＣ３〜Ｃ２４アルキルから選択され；
Ｒ８およびＲ９は独立して、水素、メチル、エチルおよびＣ３〜Ｃ４アルキルから選択され、
Ｒ１０は、Ｃ１〜Ｃ８アルキル、Ｃ２〜Ｃ８アルケニル、Ｃ６〜Ｃ１０不飽和非環式、Ｃ６〜Ｃ１０環式、Ｃ６〜Ｃ１０芳香族、Ｃ２〜Ｃ４アルキレンオキシドおよびポリ（Ｃ２〜Ｃ４アルキレン）ｂオキシド（ここで、ｂは２〜２０の整数である）から選択される）］。
【請求項２】
金属が銀である請求項１記載の処理された繊維基体。
【請求項３】
仕上げ剤が非導電性である請求項２記載の処理された繊維基体。
【請求項４】
仕上げ剤がさらに少なくとも１種のバインダー物質を含む請求項１記載の処理された繊維基体。
【請求項５】
処理された繊維基体が、ＡＡＴＣＣ試験法１００−１９９３に従って２４時間暴露した後にスタフィロコッカス・アウレウスに対して少なくとも１．５のｌｏｇ殺菌率を示し、ここにおいて、前記ｌｏｇ殺菌率は、少なくとも３回洗浄した後に測定され、洗浄は、改変されたＡＡＴＣＣ試験法１２４−２００１の一部としての洗浄手順にしたがって行われる請求項１記載の処理された繊維基体。
【請求項６】
処理された繊維が、３回洗浄を受けた後に当初に施用された金属濃度の少なくとも５０重量％を保持し、洗浄がＡＡＴＣＣ試験法１２４−２００１において記載された洗浄手順に従って行われる請求項１記載の処理された繊維基体。
【請求項７】
衣類、衣類用芯地、室内装飾材料、カーペット、詰め物、天井タイル、防音タイル、裏材、壁紙、屋根葺用製品、家庭用ラップ、断熱材、寝具類、雑巾、タオル、手袋、敷物、フロアマット、布地、家庭用リンネル製品、布製バッグ、天幕、乗物用カバー、ボート用カバー、テント、農業用カバー、ジオテキスタイル、自動車用天井、濾過媒体、防塵マスク、繊維フィル、封筒、荷札、ラベル、おむつ、女性用衛生用製品、ランドリーエイド、傷の処置用製品および医療処置用製品から選択される、請求項１記載の処理された繊維基体を用いて製造される物品。
【請求項８】
処理された繊維基体を製造する方法であって、
繊維基体を提供し；
ポリマーと錯体形成した金属を含む少なくとも１種の抗菌化合物を含む仕上げ剤を提供し［ここにおいて、金属は銅、銀、金、スズ、亜鉛およびその組み合わせから選択され、ポリマーは残基Ａ、残基Ｂ、残基Ｃおよびその組み合わせから選択されるモノマー残基を含む；ただし、ポリマーは９９．５重量％以下の残基Ｂのモノマー残基を含むものとし；
ここで、残基Ａは
【化５】
2005299072.tif 000029
であり、
残基Ｂは
【化６】
2005299072.tif 000030
であり、
残基Ｃは
【化７】
2005299072.tif 000031
であり、
（式中、Ｘは、Ｎ、ＯおよびＳから選択される少なくとも１個のヘテロ原子を有する不飽和または芳香族複素環であり；
ｃは０または１であり；
Ｒ１は、Ｈ、ＣＨ３および−ＣＯ２Ｒ４から選択され；ここにおいて、Ｒ４はＨ、ＣＨ３、Ｃ２Ｈ５、Ｃ３〜Ｃ２４アルキルから選択され；
Ｒ２は、Ｈ、ＣＨ３、Ｃ２Ｈ５、フェニル、−ＣＨ２ＣＯ２Ｒ５および−ＣＯ２Ｒ５から選択され；ここにおいて、Ｒ５は（Ｉ）〜（Ｖ）から選択され：
【化８】
2005299072.tif 000032
（ここで、Ｒ１１は、Ｈ、メチルおよびフェニルから選択され；ｎは１〜２０の整数であり；ＹはＯＨ、ＳＯ３ＺおよびＸから選択され；ＺはＨ、ナトリウム、カリウムおよびＮＨ４＋から選択される；ただし、ポリマーが０重量％の残基Ｂのモノマー残基および０重量％の残基Ｃのモノマー残基を含有する場合、Ｒ２は−ＣＨ２ＣＯ２Ｒ５または−ＣＯ２Ｒ５であり、Ｒ５は（Ｖ）であり、ＹはＸである）；
Ｒ３は、Ｈ、メチル、フェニル、スルホン化フェニル、フェノール、アセテート、ヒドロキシ、フラグメントＯ−Ｒ１（ここで、Ｒ１は前記定義の通りである）、−ＣＯ２Ｒ１２および−ＣＯＮＲ６Ｒ７から選択され；Ｒ６およびＲ７は独立して、Ｈ、メチル、エチル、Ｃ（ＣＨ３）２ＣＨ２ＳＯ３Ｚ（ここで、Ｚは前記定義の通りである）、Ｃ３〜Ｃ８アルキルおよび結合した環構造から選択され、Ｒ１２はＨ、ＣＨ３、Ｃ２Ｈ５およびＣ３〜Ｃ２４アルキルから選択され；
Ｒ８およびＲ９は独立して、水素、メチル、エチルおよびＣ３〜Ｃ４アルキルから選択され、
Ｒ１０は、Ｃ１〜Ｃ８アルキル、Ｃ２〜Ｃ８アルケニル、Ｃ６〜Ｃ１０不飽和非環式、Ｃ６〜Ｃ１０環式、Ｃ６〜Ｃ１０芳香族、Ｃ２〜Ｃ４アルキレンオキシドおよびポリ（Ｃ２〜Ｃ４アルキレン）ｂオキシド（ここで、ｂは２〜２０の整数である）から選択される）］；さらに
仕上げ剤を該繊維基体の表面の少なくとも一部に施用し；
任意に、バインダー物質を提供し；
任意に、該繊維基体の表面の少なくとも一部に該バインダー物質を施用し；さらに
任意に、処理された繊維基体を乾燥させること、
を含む方法。
【請求項９】
処理された繊維基体を製造する方法であって：
繊維基体を提供し；
ポリマーと錯体形成した銀を含む少なくとも１種の抗菌化合物を含む仕上げ剤を提供し［ここでポリマーは、残基Ａ、残基Ｂ、残基Ｃおよびその組み合わせから選択されるモノマー残基を含み、ただし、該ポリマーは９９．５重量％以下の残基Ｂのモノマー残基を含み、
ここで、残基Ａは
【化９】
2005299072.tif 000033
であり、
残基Ｂは
【化１０】
2005299072.tif 000034
であり、
残基Ｃは
【化１１】
2005299072.tif 000035
であり、
（式中、Ｘは、Ｎ、ＯおよびＳから選択される少なくとも１個のヘテロ原子を有する不飽和または芳香族複素環であり；
ｃは０または１であり；
Ｒ１は、Ｈ、ＣＨ３および−ＣＯ２Ｒ４から選択され；ここにおいて、Ｒ４はＨ、ＣＨ３、Ｃ２Ｈ５、Ｃ３〜Ｃ２４アルキルから選択され；
Ｒ２は、Ｈ、ＣＨ３、Ｃ２Ｈ５、フェニル、−ＣＨ２ＣＯ２Ｒ５および−ＣＯ２Ｒ５から選択され；ここにおいて、Ｒ５は（Ｉ）〜（Ｖ）から選択され：
【化１２】
2005299072.tif 000036
（ここで、Ｒ１１は、Ｈ、メチルおよびフェニルから選択され；ｎは１〜２０の整数であり；ＹはＯＨ、ＳＯ３ＺおよびＸから選択され；ＺはＨ、ナトリウム、カリウムおよびＮＨ４＋から選択される；ただし、ポリマーが０重量％の残基Ｂのモノマー残基および０重量％の残基Ｃのモノマー残基を含有する場合、Ｒ２は−ＣＨ２ＣＯ２Ｒ５または−ＣＯ２Ｒ５であり、Ｒ５は（Ｖ）であり、ＹはＸである）；
Ｒ３は、Ｈ、メチル、フェニル、スルホン化フェニル、フェノール、アセテート、ヒドロキシ、フラグメントＯ−Ｒ１（ここで、Ｒ１は前記定義の通りである）、−ＣＯ２Ｒ１２および−ＣＯＮＲ６Ｒ７から選択され；Ｒ６およびＲ７は独立して、Ｈ、メチル、エチル、Ｃ（ＣＨ３）２ＣＨ２ＳＯ３Ｚ（ここで、Ｚは前記定義の通りである）、Ｃ３〜Ｃ８アルキルおよび結合した環構造から選択され、Ｒ１２はＨ、ＣＨ３、Ｃ２Ｈ５およびＣ３〜Ｃ２４アルキルから選択され；
Ｒ８およびＲ９は独立して、水素、メチル、エチルおよびＣ３〜Ｃ４アルキルから選択され、
Ｒ１０は、Ｃ１〜Ｃ８アルキル、Ｃ２〜Ｃ８アルケニル、Ｃ６〜Ｃ１０不飽和非環式、Ｃ６〜Ｃ１０環式、Ｃ６〜Ｃ１０芳香族、Ｃ２〜Ｃ４アルキレンオキシドおよびポリ（Ｃ２〜Ｃ４アルキレン）ｂオキシド（ここで、ｂは２〜２０の整数である）から選択される）］；
仕上げ剤を該繊維基体の表面の少なくとも一部に施用し；
任意に、バインダー物質を提供し；
任意に、該繊維基体の表面の少なくとも一部に該バインダー物質を施用し；さらに
任意に、処理された繊維基体を乾燥させること、
を含む方法。
【請求項１０】
繊維基体が、繊維、紡糸および織物から選択される請求項９記載の方法。
【発明の詳細な説明】
【技術分野】
【０００１】
本発明は、抗菌仕上げ剤を有する繊維基体に関する。本発明はさらに、かかる仕上げ剤を繊維基体に施用する方法およびかかる処理された繊維基体を用いる方法に関する。
【背景技術】
【０００２】
微生物は私たちの周りに存在する。多くのこのような微生物は人間の健康に対して影響を及ぼす可能性があるため、抗微生物処方が商業的および住居用洗浄および消毒プロセスの随所に見られるようになってきている。いくつかのかかる影響は、例えば、私たちの衣類および私たちが毎日接触し、使用する他の織物中に存在し、急速に繁殖し得る黄色ブドウ球菌、肺炎桿菌、酵母および他の単細胞生物による病気および皮膚感染症を包含し得る。しかしながら多くの従来型抗菌組成物はかかる織物表面上での永続的な使用に好適でない。結果として、織物表面上での永続的な使用に好適な抗菌組成物が必要であると考えられる。
【０００３】
リン酸ジルコニウム、ガラスおよび／またはゼオライトなどのイオン交換化合物ベースの従来型無機殺菌組成物を織物に恒久的に施用するために提案される一つの方法は、Ｋｒｅｉｄｅｒらにより米国特許出願公開番号２００４／０２１４４９０Ａ１において示唆されている。Ｋｒｅｉｄｅｒらは、その一部が非導電性仕上げ剤でコートされた表面を有する織物基体を開示し、前記仕上げ剤は、銀ジルコニウムリン酸塩、銀ゼオライト、銀ガラス、およびその任意の混合物からなる群から選択される少なくとも１種の銀イオン含有化合物、並びに少なくとも１種の架橋されたバインダー物質を含む。
リン酸ジルコニウム、ガラスおよび／またはゼオライトなどのイオン交換化合物ベースの公知無機殺菌組成物は、典型的には織物の処理に対して加工性の問題を提示する。例えば、かかる無機殺菌組成物は、織物の表面全体にわたって均一に施用することが困難であり、織物の表面に対して固有の親和性を示さない。さらに、金属イオンベースの殺菌剤（例えば銀ベース）を含有する公知組成物はしばしば不安定性を示し、このため熱および／または太陽光に暴露されると変色する。従って、これらの殺菌剤はしばしば、これらが組み入れられる系に顕著な色の変化を起こさせる。かくして、これらの従来型組成物の使用は、かかる顕著な色の変化が許容される系に限定される傾向にある。
【０００４】
【特許文献１】米国特許出願公開番号２００４／０２１４４９０Ａ１明細書
【発明の開示】
【発明が解決しようとする課題】
【０００５】
従って、それらの金属イオン含量に基づいて抗菌活性を示すが、係る金属イオンを組み入れた従来型組成物につきものの望ましくない加工および安定性の問題がない新規無機殺菌組成物が必要とされる。
【課題を解決するための手段】
【０００６】
本発明の一態様において、表面の少なくとも一部が仕上げ剤で処理された表面を有する処理された繊維基体が提供される。ここで該仕上げ剤は、ポリマーと錯体形成した金属を含む少なくとも１種の抗菌組成物を含み、該金属が、銅、銀、金、スズ、亜鉛およびその組み合わせから選択され；該ポリマーが、残基Ａ、残基Ｂ、残基Ｃおよびその組み合わせから選択されるモノマー残基を含む。ただし、該ポリマーは９９．５重量％以下の残基Ｂのモノマー残基を含む。ここで、残基Ａは下記である。
【０００７】
【化１】
2005299072.tif 000002
【０００８】
残基Ｂは下記である。
【０００９】
【化２】
2005299072.tif 000003
【００１０】
残基Ｃは下記である。
【００１１】
【化３】
2005299072.tif 000004
【００１２】
（式中、Ｘは、Ｎ、ＯおよびＳから選択される少なくとも１個のヘテロ原子を有する不飽和または芳香族複素環であり；
ｃは０または１であり；
Ｒ１は、Ｈ、ＣＨ３および−ＣＯ２Ｒ４から選択され；ここにおいて、Ｒ４はＨ、ＣＨ３、Ｃ２Ｈ５、Ｃ３〜Ｃ２４アルキルから選択され；
Ｒ２は、Ｈ、ＣＨ３、Ｃ２Ｈ５、フェニル、−ＣＨ２ＣＯ２Ｒ５および−ＣＯ２Ｒ５から選択され；ここにおいて、Ｒ５は（Ｉ）〜（Ｖ）から選択され：
【００１３】
【化４】
2005299072.tif 000005
【００１４】
（ここで、Ｒ１１は、Ｈ、メチルおよびフェニルから選択され；ｎは１〜２０の整数であり；ＹはＯＨ、ＳＯ３ＺおよびＸから選択され；ＺはＨ、ナトリウム、カリウムおよびＮＨ４＋から選択される；ただし、ポリマーが０重量％の残基Ｂのモノマー残基および０重量％の残基Ｃのモノマー残基を含有する場合、Ｒ２は−ＣＨ２ＣＯ２Ｒ５または−ＣＯ２Ｒ５であり、Ｒ５は（Ｖ）であり、ＹはＸであるとする。）；
Ｒ３は、Ｈ、メチル、フェニル、スルホン化フェニル、フェノール、アセテート、ヒドロキシ、フラグメントＯ−Ｒ１（ここで、Ｒ１は前記定義の通りである）、−ＣＯ２Ｒ１２および−ＣＯＮＲ６Ｒ７から選択され；Ｒ６およびＲ７は独立して、Ｈ、メチル、エチル、Ｃ（ＣＨ３）２ＣＨ２ＳＯ３Ｚ（ここで、Ｚは前記定義の通りである）、Ｃ３〜Ｃ８アルキルおよび結合した環構造から選択され、Ｒ１２はＨ、ＣＨ３、Ｃ２Ｈ５およびＣ３〜Ｃ２４アルキルから選択され；
Ｒ８およびＲ９は独立して、水素、メチル、エチルおよびＣ３〜Ｃ４アルキルから選択され、
Ｒ１０は、Ｃ１〜Ｃ８アルキル、Ｃ２〜Ｃ８アルケニル、Ｃ６〜Ｃ１０不飽和非環式、Ｃ６〜Ｃ１０環式、Ｃ６〜Ｃ１０芳香族、Ｃ２〜Ｃ４アルキレンオキシドおよびポリ（Ｃ２〜Ｃ４アルキレン）ｂオキシド（ここで、ｂは２〜２０の整数である）から選択される。）
【００１５】
本発明のもう一つ別の態様において、処理された繊維基体を製造する方法であって、
繊維基体を提供し；
ポリマーと錯体形成する金属を含む少なくとも１種の抗菌化合物を含む仕上げ剤を提供し（ここにおいて、金属は銅、銀、金、スズ、亜鉛およびその組み合わせから選択され、ポリマーは残基Ａ、残基Ｂ、残基Ｃおよびその組み合わせから選択されるモノマー残基を含む；ただし、ポリマーは９９．５重量％以下の残基Ｂのモノマー残基を含むものとし；
ここで、残基Ａは下記であり、
【００１６】
【化５】
2005299072.tif 000006
【００１７】
残基Ｂは下記であり、
【００１８】
【化６】
2005299072.tif 000007
【００１９】
残基Ｃは下記である。
【００２０】
【化７】
2005299072.tif 000008
【００２１】
（式中、Ｘは、Ｎ、ＯおよびＳから選択される少なくとも１個のヘテロ原子を有する不飽和または芳香族複素環であり；
ｃは０または１であり；
Ｒ１は、Ｈ、ＣＨ３および−ＣＯ２Ｒ４から選択され；ここにおいて、Ｒ４はＨ、ＣＨ３、Ｃ２Ｈ５、Ｃ３〜Ｃ２４アルキルから選択され；
Ｒ２は、Ｈ、ＣＨ３、Ｃ２Ｈ５、フェニル、−ＣＨ２ＣＯ２Ｒ５および−ＣＯ２Ｒ５から選択され；ここにおいて、Ｒ５は（Ｉ）〜（Ｖ）から選択され：
【００２２】
【化８】
2005299072.tif 000009
【００２３】
（ここで、Ｒ１１は、Ｈ、メチルおよびフェニルから選択され；ｎは１〜２０の整数であり；ＹはＯＨ、ＳＯ３ＺおよびＸから選択され；ＺはＨ、ナトリウム、カリウムおよびＮＨ４＋から選択される；ただし、ポリマーが０重量％の残基Ｂのモノマー残基および０重量％の残基Ｃのモノマー残基を含有する場合、Ｒ２は−ＣＨ２ＣＯ２Ｒ５または−ＣＯ２Ｒ５であり、Ｒ５は（Ｖ）であり、ＹはＸであるとする。）；
Ｒ３は、Ｈ、メチル、フェニル、スルホン化フェニル、フェノール、アセテート、ヒドロキシ、フラグメントＯ−Ｒ１（ここで、Ｒ１は前記定義の通りである）、−ＣＯ２Ｒ１２および−ＣＯＮＲ６Ｒ７から選択され；Ｒ６およびＲ７は独立して、Ｈ、メチル、エチル、Ｃ（ＣＨ３）２ＣＨ２ＳＯ３Ｚ（ここで、Ｚは前記定義の通りである）、Ｃ３〜Ｃ８アルキルおよび結合した環構造から選択され、Ｒ１２はＨ、ＣＨ３、Ｃ２Ｈ５およびＣ３〜Ｃ２４アルキルから選択され；
Ｒ８およびＲ９は独立して、水素、メチル、エチルおよびＣ３〜Ｃ４アルキルから選択され、
Ｒ１０は、Ｃ１〜Ｃ８アルキル、Ｃ２〜Ｃ８アルケニル、Ｃ６〜Ｃ１０不飽和非環式、Ｃ６〜Ｃ１０環式、Ｃ６〜Ｃ１０芳香族、Ｃ２〜Ｃ４アルキレンオキシドおよびポリ（Ｃ２〜Ｃ４アルキレン）ｂオキシド（ここで、ｂは２〜２０の整数である）から選択される。）；
仕上げ剤を該繊維基体の表面の少なくとも一部に施用し；
任意に、バインダー物質を提供し；
任意に、該繊維基体の表面の少なくとも一部に該バインダー物質を施用し；さらに
任意に、処理された繊維基体を乾燥させること、
を含む方法が提供される。
【００２４】
本発明のもう一つ別の態様において、処理された繊維基体を提供する方法であって：
繊維基体を提供し；
ポリマーと錯体形成する銀を含む少なくとも１種の抗菌化合物を含む仕上げ剤を提供し（ここでポリマーは、残基Ａ、残基Ｂ、残基Ｃおよびその組み合わせから選択されるモノマー残基を含む。ただし、該ポリマーは９９．５重量％より多くない残基Ｂのモノマー残基を含む。
ここで、残基Ａは下記である。
【００２５】
【化９】
2005299072.tif 000010
【００２６】
残基Ｂは下記である。
【００２７】
【化１０】
2005299072.tif 000011
【００２８】
残基Ｃは下記である。
【００２９】
【化１１】
2005299072.tif 000012
【００３０】
（式中、Ｘは、Ｎ、ＯおよびＳから選択される少なくとも１個のヘテロ原子を有する不飽和または芳香族複素環であり；
ｃは０または１であり；
Ｒ１は、Ｈ、ＣＨ３および−ＣＯ２Ｒ４から選択され；ここにおいて、Ｒ４はＨ、ＣＨ３、Ｃ２Ｈ５、Ｃ３〜Ｃ２４アルキルから選択され；
Ｒ２は、Ｈ、ＣＨ３、Ｃ２Ｈ５、フェニル、−ＣＨ２ＣＯ２Ｒ５および−ＣＯ２Ｒ５から選択され；ここにおいて、Ｒ５は（Ｉ）〜（Ｖ）から選択され：
【００３１】
【化１２】
2005299072.tif 000013
【００３２】
（ここで、Ｒ１１は、Ｈ、メチルおよびフェニルから選択され；ｎは１〜２０の整数であり；ＹはＯＨ、ＳＯ３ＺおよびＸから選択され；ＺはＨ、ナトリウム、カリウムおよびＮＨ４＋から選択される；ただし、ポリマーが０重量％の残基Ｂのモノマー残基および０重量％の残基Ｃのモノマー残基を含有する場合、Ｒ２は−ＣＨ２ＣＯ２Ｒ５または−ＣＯ２Ｒ５であり、Ｒ５は（Ｖ）であり、ＹはＸであるとする。）；
Ｒ３は、Ｈ、メチル、フェニル、スルホン化フェニル、フェノール、アセテート、ヒドロキシ、フラグメントＯ−Ｒ１（ここで、Ｒ１は前記定義の通りである）、−ＣＯ２Ｒ１２および−ＣＯＮＲ６Ｒ７から選択され；Ｒ６およびＲ７は独立して、Ｈ、メチル、エチル、Ｃ（ＣＨ３）２ＣＨ２ＳＯ３Ｚ（ここで、Ｚは前記定義の通りである）、Ｃ３〜Ｃ８アルキルおよび結合した環構造から選択され、Ｒ１２はＨ、ＣＨ３、Ｃ２Ｈ５およびＣ３〜Ｃ２４アルキルから選択され；
Ｒ８およびＲ９は独立して、水素、メチル、エチルおよびＣ３〜Ｃ４アルキルから選択され、
Ｒ１０は、Ｃ１〜Ｃ８アルキル、Ｃ２〜Ｃ８アルケニル、Ｃ６〜Ｃ１０不飽和非環式、Ｃ６〜Ｃ１０環式、Ｃ６〜Ｃ１０芳香族、Ｃ２〜Ｃ４アルキレンオキシドおよびポリ（Ｃ２〜Ｃ４アルキレン）ｂオキシド（ここで、ｂは２〜２０の整数である）から選択される。））；
仕上げ剤を該繊維基体の表面の少なくとも一部に施用し；
任意に、バインダー物質を提供し；
任意に、該繊維基体の表面の少なくとも一部に該バインダー物質を施用し；さらに
任意に、処理された繊維基体を乾燥させること
を含む方法が提供される。
【００３３】
本明細書および請求の範囲において用いられる場合、「繊維（ｆｉｂｅｒ）」または「織物繊維（ｔｅｘｔｉｌｅ  ｆｉｂｅｒ）」なる用語は、糸中に紡がれることができる物質か、あるいは接着によりまたは例えば織ったり、編んだり、組んだり、フェルト化したり、よったり、若しくは絡ませることを包含するさまざまな方法で織り交ぜることにより織物にすることができる物質の単位を意味する。
【００３４】
本明細書および請求の範囲において用いられる場合、「糸（ｙａｒｎ）」なる用語は、織ったり、編んだり、組んだり、フェルト化したり、よったり、絡ませることまたは他の方法で織物に加工するのに好適な形態の織物繊維のひもを意味する。
【００３５】
本明細書および請求の範囲において用いられる場合、「織物（ｆａｂｒｉｃ）」なる用語は、織られた任意の物質、織られていない任意の物質、編まれた任意の物質、フェルト化され、もしくは任意の天然または製造された繊維、糸またはその代替物から、またはこれらと組み合わされた、他の方法で製造された形態の任意の物質を意味する。
【００３６】
本明細書および請求の範囲において用いられる場合、「繊維基体」なる用語は、任意の繊維、織物繊維、糸、織物またはその組み合わせを包含する。
【００３７】
本明細書および請求の範囲において用いられる場合、「処理された繊維基体」なる用語は、本発明の仕上げ剤で処理された繊維基体を意味する。
【００３８】
本明細書および請求の範囲において用いられる場合、「アルキル」なる用語は、直鎖、分岐鎖および環状アルキル基のどちらも包含する。
【００３９】
本明細書および請求の範囲において用いられる場合、「アルケニル」なる用語は、直鎖および分岐鎖アルケニル基のどちらも包含する。
【００４０】
本明細書および請求の範囲において用いられる場合、「（メタ）アクリレート」なる用語は、メタクリレートおよびアクリレートのどちらも包含する。
【００４１】
本発明に関する使用に好適な不飽和または芳香族複素環は、例えば、ある程度の不飽和を有する５〜７員複素環；Ｎ、ＯおよびＳ原子から選択される少なくとも１個のヘテロ原子を有する芳香族複素環；かかる複素環の異性体およびその組み合わせを包含する。加えて、好適な複素環は、例えば、少なくとも１個のＮ、ＯまたはＳ原子を有する、一緒に縮合してさらに大きな９〜１４員複素環を形成する、５〜７員複素環；かかる複素環の異性体およびその組み合わせを包含しうる。本発明に関する使用に好適なさらなる複素環は、炭素環と縮合してさらに大きな９〜１４員複素環を形成する５〜７員複素環を包含する。
【００４２】
いくつかの具体例において、本発明の抗菌組成物は、イミダゾール；チオフェン；ピロール；オキサゾール；チアゾールおよびそのそれぞれの異性体（例えば、チアゾール−４−イル、チアゾール−３−イル、およびチアゾール−２−イル）；テトラゾール；ピリジン；ピリダジン；ピリミジン；ピラジン；アゾール；インダゾール；トリアゾールおよびそのそれぞれの異性体（例えば、１，２，３−トリアゾールおよび１，２，４−トリアゾール）；およびその組み合わせ、例えばイミダゾール１，２，３−トリアゾール−１，２，４−トリアゾール；ベンゾトリアゾール；メチル−ベンゾトリアゾール；ベンゾチアゾール；メチルベンゾチアゾール；ベンズイミダゾールおよびメチルベンズイミダゾールから選択される複素環基を含むポリマーを含む。これらの具体例のいくつかの態様において、抗菌組成物はイミダゾール、ベンゾトリアゾールおよびベンズイミダゾールから選択される複素環基を含む。これらの具体例のいくつかの態様において、抗菌組成物はイミダゾールを含む。
【００４３】
本発明のいくつかの具体例において、抗菌組成物は、少なくとも１個の複素環を含有するモノマーおよび少なくとも１個の複素環を含有しないモノマーを含むポリマーを含む。これらの具体例のいくつかの態様において、複素環含有モノマーと複素環を含有しないモノマーの比は、９５：５〜５：９５；あるいは８０：２０〜２０：８０；あるいは６０：４０〜４０：６０である。これらの具体例のいくつかの態様において、少なくとも１個の複素環含有モノマーはビニルイミダゾールである。
【００４４】
本発明のいくつかの具体例において、抗菌組成物は、銀と錯体形成する複素環含有モノマーを含むポリマーを含む。これらの具体例のいくつかの態様において、複素環含有モノマーと銀の重量比は、９５：５〜５：９５；あるいは９０：１０〜１０：９０；あるいは８０：２０〜２０：８０である。これらの具体例のいくつかの態様において、銀と複素環含有モノマーのモル比は、１０：１〜１：１０；あるいは４：１〜１：４；あるいは２：１〜１：２である。これらの具体例のいくつかの態様において、複素環含有モノマーはビニルイミダゾールである。
【００４５】
本発明のいくつかの具体例において、抗菌組成物は、架橋物質を任意に含んでもよいポリマーを含む。これらの具体例のいくつかの態様において、ポリマーは０．５〜６０重量％のクロスリンカー、あるいは少なくとも２重量％のクロスリンカー、あるいは少なくとも５重量％のクロスリンカー、あるいは少なくとも８重量％のクロスリンカー、あるいは少なくとも１０重量％のクロスリンカー、あるいは少なくとも２０重量％のクロスリンカー、あるいは少なくとも３０重量％のクロスリンカー、あるいは少なくとも４０重量％のクロスリンカー、あるいは少なくとも５０重量％のクロスリンカーを含有し得る。
【００４６】
本発明に関する使用に好適なクロスリンカーは、任意の公知架橋物質を包含する（ただし、該抗菌組成物の物理的および化学的安定性は該架橋物質を含めることにより実質的に悪影響を受けないものとする）。本発明のいくつかの具体例において、抗菌組成物は、アリルメタクリレート（ＡＬＭＡ）；ジビニルベンゼン（ＤＶＢ）；エチレングリコールジアクリレート（ＥＧＤＡ）；エチレングリコールジメタクリレート（ＥＧＤＭＡ）；１，３−ブタンジオールジメタクリレート（ＢＧＤＭＡ）；ジエチレングリコールジメタクリレート（ＤＥＧＤＭＡ）；トリプロピレングリコールジアクリレート（ＴＲＰＧＤＡ）；トリメチロールプロパントリメタクリレート（ＴＭＰＴＭＡ）；トリメチロールプロパントリアクリレート（ＴＭＰＴＡ）およびその組み合わせから選択される多官能性（メタ）アクリレートクロスリンカーを含有するポリマーを含み得る。これらの具体例のいくつかの態様において、抗菌組成物は、ＴＭＰＴＭＡ、ＴＭＰＴＡおよびその組み合わせから選択されるクロスリンカーを含有するポリマーを含み得る。これらの具体例のいくつかの態様において、抗菌組成物は、ＴＭＰＴＡクロスリンカーを含み得る。
【００４７】
本発明のいくつかの具体例において、抗菌組成物は、２００ｎｍ未満；あるいは１５０ｎｍ未満；あるいは１００ｎｍ未満；あるいは７５ｎｍ未満；あるいは５０ｎｍ未満；あるいは２５ｎｍ未満；あるいは２０ｎｍ未満；あるいは１５ｎｍ未満；あるいは１〜１０ｎｍ；あるいは１０ｎｍ未満；あるいは１〜８ｎｍ；あるいは５ｎｍ未満の平均粒子サイズを示し得る。
【００４８】
本発明のいくつかの具体例において、抗菌組成物は、５００，０００未満；あるいは１００，０００未満；あるいは５０，０００未満；あるいは１０，０００未満；あるいは１，０００〜１０，０００；あるいは５００〜５，０００の数平均分子量を示すポリマーを含む。
【００４９】
本発明のいくつかの具体例において、抗菌組成物はポリマーと錯体形成する金属を含み、該金属は、銅、銀、金、スズおよびその組み合わせから選択してもよい。これらの具体例のいくつかの態様において、金属は、銅、銀、金およびその組み合わせから選択される。これらの具体例のいくつかの態様において、金属は、銅、銀およびその組み合わせの組み合わせである。これらの具体例のいくつかの態様において、金属は亜鉛および銀の組み合わせである。これらの具体例のいくつかの態様において、金属は銀である。
【００５０】
本発明のいくつかの具体例において、抗菌組成物は、０．５〜６０重量％の金属；あるいは０．５〜１５重量％の金属；あるいは２０〜１００，０００ｐｐｍの金属；あるいは少なくとも２０ｐｐｍの金属；あるいは２０〜４，０００ｐｐｍの金属；あるいは２０〜１，５００ｐｐｍの金属；あるいは３０〜７５ｐｐｍの金属；あるいは少なくとも５０ｐｐｍの金属を含有する。
【００５１】
本発明のいくつかの具体例において、抗菌組成物は０．５〜６０重量％の銀；あるいは０．５〜１５重量％の銀；あるいは２０〜１００，０００ｐｐｍの銀；あるいは少なくとも２０ｐｐｍの銀；あるいは２０〜４，０００ｐｐｍの銀；あるいは２０〜１，５００ｐｐｍの銀；あるいは３０〜７５ｐｐｍの銀；あるいは少なくとも５０ｐｐｍの銀を含有する。
【００５２】
本発明のいくつかの具体例において、抗菌組成物は亜鉛および銀の組合わせを含む。これらの具体例のいくつかの態様において、抗菌組成物は０．３重量％〜４０重量％の銀と１重量％〜１５重量％の亜鉛を含む。
【００５３】
本発明のいくつかの具体例において、抗菌組成物は、銀と錯体形成するビニルイミダゾールコポリマーを含む。
【００５４】
本明細書および請求の範囲において用いられる場合、「銀」なる用語は、本発明の抗菌組成物中に組み入れられる金属の銀を意味する。該抗菌組成物中に組み入れられる銀の酸化状態（Ａｇ０、Ａｇ１＋またはＡｇ２＋）に関して限定されることを望まないが、銀は、脱イオン水（［ＤＩ］）中において硝酸銀などの銀溶液中でポリマーを洗浄することにより該抗菌組成物中に添加することができる。ＤＩの他に、水、水性緩衝溶液および有機溶液、例えばポリエーテルまたはアルコールなどの他の液体メディアも使用することができる。他の銀の供給源としては、これらに限定されるわけではないが、酢酸銀、クエン酸銀、ヨウ化銀、乳酸銀、ピクリン酸銀および硫酸銀が挙げられる。これらの溶液中の銀の濃度は、既知量の銀を該抗菌組成物に添加するのに必要な濃度から飽和銀溶液まで変化し得る。
【００５５】
本発明のいくつかの具体例において、仕上げ剤は、繊維基体の表面に対する固有の親和性を示す抗菌組成物を含む。これらの具体例のいくつかの態様において、仕上げ剤は繊維基体の表面に付着し、バインダー物質を添加することなく洗濯に対し耐久性を有する抗菌仕上げされた繊維基体を提供する。
【００５６】
本発明のいくつかの態様において、仕上げ剤はさらに、抗菌組成物と同時に繊維基体に施用される任意のバインダー物質を含むことができる。
【００５７】
本発明のいくつかの具体例において、任意のバインダー物質は仕上げ剤の施用に続いて繊維基体の表面の少なくとも一部に施用することができる。
【００５８】
本発明のいくつかの具体例において、任意のバインダー物質は仕上げ剤の施用前に繊維基体の表面の少なくとも一部に施用することができる。
【００５９】
適当なバインダー物質は、任意の従来型バインダーを含み得る。（ただし、抗菌組成物の物理的および化学的安定性はかかる含有により実質的に悪影響を受けないものとする。）これらの具体例のいくつかの態様において、バインダー物質はポリウレタンバインダー、アクリルバインダー、ポリ酢酸ビニルバインダー、エチレン酢酸ビニルバインダー、エチレン塩化ビニルバインダー、スチレンブタジエンゴムバインダー、ニトリルバインダー、シリコーンバインダー、ポリビニルアルコールバインダー、フェノールバインダー、熱硬化性バインダー、ポリ塩化ビニルバインダー、フェノールホルムアルデヒドバインダー、メラミンホルムアルデヒドバインダー、尿素ホルムアルデヒドバインダー、メラミン尿素バインダー、イソシアネートバインダー、イソシアヌレートバインダーおよびその組み合わせを含み得る。これらの具体例のいくつかの態様において、バインダー物質は、メチロール−アクリルアミド、尿素、ブロックされたイソシアネート、エポキシ、メラミン−ホルムアルデヒド、アルコキシアルキルメラミン、カルボジイミドおよびその組み合わせから選択される架橋剤を含有する架橋されたバインダーを含み得る。これらの具体例のいくつかの態様において、バインダー物質は１以上のアクリルバインダーを含み得る。これらの具体例のいくつかの態様において、バインダー物質と少なくとも１種の抗菌組成物の質量比は、０：１００〜９９．５：０．５；あるいは５０：５０〜９９．５：０．５；あるいは７５：２５〜９９．５：０．５；あるいは８０：２０〜９９．５：０．５；あるいは９０：１０〜９９．５：０．５であり得る。これらの具体例のいくつかの態様において、バインダー物質および抗菌性組成物は、繊維基体の表面に施用される前に組み合わせることができる。これらの具体例のいくつかの態様において、バインダー物質は抗菌組成物が繊維基体の表面に施用される前に繊維基体の表面に施用され得る。これらの具体例のいくつかの態様において、抗菌組成物はまず繊維基体の表面に施用され、次いでバインダー物質が、先に施用された抗菌組成物の上の繊維基体の表面に施用される。
【００６０】
本発明のいくつかの具体例において、仕上げ剤は、任意にさらに抗菌剤を含んでもよい。好適な抗菌剤は、任意の従来型抗菌剤を含み得る。（ただし、抗菌組成物の物理的および化学的安定性はかかる含有により実質的に悪影響を受けないものとする。）これらの具体例のいくつかの態様において、抗菌剤は、３−イソチアゾロン；３−ヨード−２−プロピニルブチルカルバメート；２−ブロモ−２−ニトロプロパンジオール；グルタルジアルデヒド；２−ｎ−オクチル−３−イソチアゾロン；ナトリウム２−ピリジンチオール−１−オキシド；ｐ−ヒドロキシ安息香酸アルキルエステル；トリス（ヒドロキシメチル）ニトロメタン；ジメチロール−ジメチル−ヒダントイン；ベンズイソチアゾロンおよび２，４，４’−トリクロロ−２’−ヒドロキシジフェニルエーテルから選択され得る。
【００６１】
本発明のいくつかの具体例において、仕上げ剤は任意にさらに殺菌剤を含んでもよい。好適な殺菌剤は、任意の従来型殺菌剤を包含する。（ただし、抗菌性組成物の物理的および化学的安定性はかかる含有により実質的に悪影響を受けないものとする）。これらの具体例のいくつかの態様において、殺菌剤は、第四アンモニウム殺菌剤、フェノール殺菌剤、ハライドベースの殺菌剤およびその組み合わせから選択することができる。これらの具体例のいくつかの態様において、殺菌剤は、塩素系殺菌剤および臭素系殺菌剤から選択することができる。これらの具体例のいくつかの態様において、殺菌剤は、Ｎ−ハラミン、漂白剤、ヒダントインおよびその組み合わせから選択することができる。
【００６２】
本発明のいくつかの具体例において、処理された繊維基体は１０ｐｐｍ〜５００ｐｐｍ；あるいは１０ｐｐｍから４００ｐｐｍ；あるいは１０ｐｐｍ〜３００ｐｐｍ；あるいは１０ｐｐｍ〜２５０ｐｐｍ；あるいは１０ｐｐｍ〜２００ｐｐｍ；あるいは１０ｐｐｍ〜１００ｐｐｍ；あるいは１００ｐｐｍ未満；あるいは１０ｐｐｍ〜５０ｐｐｍ；あるいは少なくとも１０ｐｐｍ；あるいは少なくとも２０ｐｐｍ；あるいは少なくとも３０ｐｐｍ；あるいは少なくとも７５ｐｐｍ；あるいは少なくとも１００ｐｐｍ；あるいは少なくとも１５０ｐｐｍ；あるいは少なくとも２００ｐｐｍ；あるいは少なくとも２５０ｐｐｍ；あるいは少なくとも３００ｐｐｍの初期施用金属濃度を示し得る。
【００６３】
本発明のいくつかの具体例において、処理された繊維基体は１０ｐｐｍ〜５００ｐｐｍ；あるいは１０ｐｐｍ〜４００ｐｐｍ；あるいは１０ｐｐｍ〜３００ｐｐｍ；あるいは１０ｐｐｍ〜２５０ｐｐｍ；あるいは１０ｐｐｍ〜２００ｐｐｍ；あるいは１０ｐｐｍ〜１００ｐｐｍ；あるいは１００ｐｐｍ未満；あるいは１０ｐｐｍ〜５０ｐｐｍ；あるいは少なくとも１０ｐｐｍ；あるいは少なくとも２０ｐｐｍ；あるいは少なくとも３０ｐｐｍ；あるいは少なくとも７５ｐｐｍ；あるいは少なくとも１００ｐｐｍ；あるいは少なくとも１５０ｐｐｍ；あるいは少なくとも２００ｐｐｍ；あるいは少なくとも２５０ｐｐｍ；あるいは少なくとも３００ｐｐｍの初期施用銀濃度を示す。
【００６４】
本発明のいくつかの具体例において、処理された繊維基体は洗濯に対し耐久性を有する。これらの具体例のいくつかの態様において、処理された繊維基体は３回洗濯した後に初期施用金属濃度の少なくとも５０重量％を保持する。なお、洗濯はＡＡＴＣＣ試験法１２４−２００１に記載されている洗濯手順にしたがって行われる。これらの具体例のいくつかの態様において、処理された繊維基体は、少なくとも３回；あるいは少なくとも５回；あるいは少なくとも１０回；あるいは少なくとも１５回；あるいは少なくとも２０回洗濯した後；あるいは少なくとも３回ドライクリーニングサイクルに付した後に、初期施用金属濃度の少なくとも５０重量％；あるいは少なくとも７５重量％；あるいは少なくとも８０重量％；あるいは少なくとも８５重量％；あるいは少なくとも９０重量％；あるいは少なくとも９５重量％；あるいは少なくとも９７重量％を保持する。ここにおいて、ドライクリーニングサイクルは、ＡＡＴＣＣ試験法１５８−２０００に記載されているドライクリーニング手順にしたがって行われる。
【００６５】
本発明のいくつかの具体例において、処理された繊維基体は洗濯に対し耐久性を有し、銀を含有する仕上げを示す。これらの具体例のいくつかの態様において、該洗濯に対し耐久性を有する繊維基体は、３回洗浄した後に初期施用銀濃度の少なくとも５０重量％を保持する。ただし、洗浄はＡＡＴＣＣ試験法１２４−２００１に記載されている洗濯手順にしたがって行われる。これらの具体例のいくつかの態様において、処理された繊維基体は、少なくとも３回；あるいは少なくとも５回；あるいは少なくとも１０回；あるいは少なくとも１０回；あるいは少なくとも１５回；あるいは少なくとも２０回洗濯した後；あるいは少なくとも３回ドライクリーニングサイクルに付した後に、初期施用銀濃度の少なくとも５０重量％；あるいは少なくとも７５重量％；あるいは少なくとも８０重量％；少なくとも８５重量％；あるいは少なくとも９０重量％；あるいは少なくとも９５重量％；あるいはすくなくとも９７重量％を保持する。ただし、ドライクリーニングサイクルはＡＡＴＣＣ試験法１５８−２０００に記載されているドライクリーニング手順にしたがって行われる。
【００６６】
本発明のいくつか具体例において、繊維基体は任意にコーティング、プリンティング、着色剤（例えばポリ（オキシアルキレン化）着色剤、ならびに顔料、染料および毛髪染料）、静電防止剤、増白剤、成核剤（ｎｕｃｌｅａｔｉｎｇ  ａｇｅｎｔ）、酸化防止剤、ＵＶ安定剤、フィラー、パーマネントプレス加工剤、柔軟剤、滑沢剤、硬化促進剤、毛玉防止剤、反射コーティング、乳白剤、難燃剤、粘着防止剤およびその組み合わせをさらに含んでもよい。これらの具体例のいくつかの態様において、繊維基体は任意に、繊維基体の湿潤性および洗浄性を向上させる防汚剤をさらに含んでもよい。これらの具体例のいくつかの態様において、繊維基体は任意に、例えば撥水フルオロカーボンおよびその誘導体、シリコーン、ワックスおよびその組み合わせをはじめとする耐水性物質をさらに含んでもよい。
【００６７】
本発明に関する使用に好適な繊維基体としては、例えば、繊維、糸、織物、フィルム、発泡体、アルギン酸塩、ヒドロゲルおよび親水コロイドが挙げられる。本発明のいくつか具体例において、繊維基体は、繊維、糸、織物およびフィルムから選択され得る。本発明のいくつか具体例において、繊維基体は、繊維、糸および織物から選択され得る。
【００６８】
本発明に関する使用に好適な繊維としては、例えば、天然の繊維、合成繊維、無機繊維、その組み合わせおよびブレンドが挙げられる。繊維は、任意のデニール（ｄｅｎｉｅｒ）のものであってもよく；マルチフィラメントまたはモノフィラメントであってもよく；仮撚りまたは加撚であってもよく；加撚および／または溶融により多様なデニールのフィラメントを合体させて１本の糸にしてもよく；例えばシース／コア形、サイドバイサイド形、パイウェッジ（ｐｉｅ  ｗｅｄｇｅ）形、セグメント化リボン（ｓｅｇｍｅｎｔｅｄ  ｒｉｂｏｎ）形、セグメント化クロス（ｓｅｇｍｅｎｔｅｄ  ｃｒｏｓｓ）形、３つに分かれた付刃（ｔｉｐｐｅｄ  ｔｒｉｌｏｂａｌ）形および複合形をはじめとする任意の種類の断面を示す多成分繊維であってもよい。
【００６９】
本発明に関する使用に好適な天然の繊維としては、例えば、絹、木綿、ウール、亜麻、毛皮、毛髪、セルロース、ラミー、大麻、リネン、木材パルプおよびその組み合わせが挙げられ得る。
【００７０】
本発明に関する使用に好適な合成繊維は、例えば、ポリオレフィン、例えばポリエチレン、ポリプロピレンおよびポリブチレン；ハロゲン化ポリマー、例えばポリ塩化ビニル；ポリアラミド、例えばポリ−ｐ−フェニレンテレフタルアミド（例えば、ＤｕＰｏｎｔから入手可能なＫｅｖｌａｒ（登録商標）繊維）、ポリ−ｍ−フェニレンテレフタルアミド（例えば、ＤｕＰｏｎｔから入手可能なＮｏｍｅｘ（登録商標）繊維）；メラミンおよびメラミン誘導体（例えば、Ｂａｓｏｆｉｌ  Ｆｉｂｅｒｓ，ＬＬＣから入手可能なＢａｓｏｆｉｌ（登録商標）繊維）；ポリエステル、例えばポリエチレンテレフタレート、ポリエステル／ポリエーテル；ポリアミド、例えばナイロン６およびナイロン６，６；ポリウレタン、例えばＮｏｖｅｏｎから入手可能なＴｅｃｏｐｈｉｌｉｃ（登録商標）脂肪族熱可塑性ポリウレタン；アセテート；レーヨンアクリル；およびその組み合わせをはじめとする材料から誘導することができる。
【００７１】
本発明に関する使用に好適な無機繊維は、例えば、繊維ガラス、ボロン繊維およびロックウールを包含し得る。
【００７２】
本発明のいくつかの具体例において、繊維基体はナイロン６；ナイロン６，６；ポリプロピレンおよびポリエチレンテレフタレートの１以上を含んでもよい。
【００７３】
本発明のいくつかの具体例において、繊維基体は任意の組成および任意の構造の複数の繊維を含んでもよい。例えば、本発明のいくつかの具体例において、繊維基体は、編み物材料、織物材料、不織布材料およびその組み合わせを含んでもよい。これらの具体例のいくつかの態様において、繊維基体は不織材料を含んでもよい。
【００７４】
仕上げ剤は、任意の好適な方法を用いて繊維基体の表面の少なくとも一部に施用することができる。本発明のいくつかの具体例において、仕上げ剤は、吸尽（ｅｘｈａｕｓｔｉｏｎ）、パッドコーティング、スクリーンコーティング、スプレーコーティング、ロールコーティング、ナイフコーティング、フォームコーティング、ディップコーティングおよびその組み合わせから選択される方法を用いて繊維基体に施用することができる。これらの具体例のいくつかの態様において、仕上げ剤は、パッドコーティング、スプレーコーティング、ナイフコーティング、ロールコーティングおよびその組み合わせから選択される方法を用いて繊維基体に施用することができる。
【００７５】
本発明のいくつかの具体例において、繊維基体へのその施用を促進するために抗菌組成物を担体メディア中に組み入れることができる。好適な担体メディアとしては、液体、固体、気体およびその組み合わせが挙げられ得る。本発明のいくつかの具体例において、抗菌組成物は担体メディアとしての水中に組み入れることができる。本発明のいくつかの具体例において、抗菌組成物は担体メディアとしての低分子量有機溶媒中に組み入れることができる。これらの具体例のいくつかの態様において、低分子量有機溶媒としては、例えば、エタノール、メタノール、ｎ−プロパノール、イソプロパノールおよびその混合物が挙げられ得る。本発明のいくつかの具体例において、抗菌組成物は、担体メディアとしての低分子量有機溶媒の１以上および水の混合物中に組み入れることができる。
【００７６】
本発明のいくつかの具体例において、抗菌組成物は、乾燥形態において繊維基体に施用することができる。これらの具体例のいくつかの態様において、抗菌組成物は乾燥粉末、顆粒、錠剤、カプセル化複合体またはその組み合わせとして繊維基体に施用することができる。
【００７７】
本発明のいくつかの具体例において、繊維基体は任意に、仕上げ剤を基体上に施用した後に乾燥してもよい。処理された繊維基体の任意の乾燥は、基体から水分および他の揮発成分を除去する働きをし得る。これらの具体例のいくつかの態様において、処理された繊維基体は、例えば対流乾燥、接触乾燥、放射乾燥およびその組み合わせから選択される技術を用いて乾燥することができる。
【００７８】
本発明のいくつかの具体例において、仕上げ剤は銀を含有し、光安定性である。これらの具体例のいくつかの態様において、処理された繊維基体を可視スペクトル中の光に長時間露光させると、処理された繊維基体のハンターＬ、ａ、ｂおよびＬ＊ａ＊ｂ＊（ＣＩＥＬＡＢ）の個々の値はこのような露光からファクター３未満；あるいはファクター２未満の変化を示す。ハンターカラーテスト法の説明については、Ｂｉｌｌｍｅｙｌｅｒ，Ｊｒ．ら著、ＰＲＩＮＣＩＰＬＥＳ  ＯＦ  ＣＯＬＯＲ  ＴＥＣＨＮＯＬＯＧＹ、Ｊｏｈｎ  Ｗｉｌｅｙ  ＆  Ｓｏｎｓ、第２版（１９８１）参照。
【００７９】
本明細書および請求の範囲において用いられる場合、「長時間の露光」なる用語は、少なくとも２４時間の断続的な露光期間；あるいは少なくとも１週間の断続的な露光期間；あるいは少なくとも１年間の断続的な露光期間；あるいは少なくとも２年間の断続的な露光期間；あるいは少なくとも５年間の断続的な露光期間を意味する。本明細書および請求の範囲において用いられる場合、「断続的な露光期間」なる用語は、その間中、可視スペクトル中の光に対する露光が一定でない期間を意味する。２４時間の断続的な露光期間の一例は、夜明けから夜明けまでの屋外の光のサイクルの環境である。
【００８０】
本発明のいくつかの具体例において、仕上げ剤は銀を含有し、熱安定性である。これらの具体例のいくつかの態様において、処理された繊維基体を少なくとも１２０℃、あるいは少なくとも１５０℃、あるいは少なくとも２００℃、あるいは少なくとも３００℃の温度に少なくとも３分間さらすと、処理された繊維基体のハンターＬ、ａ、ｂおよびＬ＊ａ＊ｂ＊（ＣＩＥＬＡＢ）の個々の値は、このような暴露からファクター３未満；あるいはファクター２未満の変化を示す。
【００８１】
本発明のいくつかの具体例において、処理された繊維基体は２４時間露光後、微生物生産を少なくとも２５％阻害するか；あるいは処理された繊維基体は１ｍＬあたりの微生物コロニー形成単位が少なくとも１ｌｏｇ減少（≧９０％阻害）を示すか；あるいは１ｍＬあたりの微生物コロニー形成単位が少なくとも２ｌｏｇ減少（≧９９％阻害）を示すか；あるいは１ｍＬあたりの微生物コロニー形成単位が少なくとも６ｌｏｇ減少（≧９９．９％阻害）を示す。かかる微生物としては、例えば、アウレオバシジウム・プルランス（Ａｕｒｅｏｂａｓｉｄｉｕｍ  ｐｕｌｌｕｌａｎｓ）、バシラス・セレウス（Ｂａｃｉｌｌｕｓ  ｃｅｒｅｕｓ）、バシラス・スリンジエンシス（Ｂａｃｉｌｌｕｓ  ｔｈｕｒｉｎｇｉｅｎｓｉｓ）、ケトミウム・グロボスム（Ｃｈａｅｔｏｍｉｕｍ  ｇｌｏｂｏｓｕｍ）、エンテロバクター・エロゲネス（Ｅｎｔｅｒｏｂａｃｔｅｒ  ａｅｒｏｇｉｎｅｓ）、エシェリキア・コリ（Ｅｓｃｈｅｒｉｃｈｉａ  ｃｏｌｉ）、グリオクラヅム・ビレンス（Ｇｌｉｏｃｌａｄｔｕｍ  ｖｉｒｅｎｓ）、クレブシエラ・ニューモニエ（Ｋｌｅｂｓｉｅｌｌａ  Ｐｈｅｕｍｏｎｉａｅ）、レジオネラ・ニューモフィラ（Ｌｅｇｉｏｎｅｌｌａ  ｐｎｅｕｍｐｏｐｈｉｌａ）、リステリア・モノサイトゲネス（Ｌｉｓｔｅｒｉａ  Ｍｏｎｏｃｙｔｏｇｅｎｅｓ）、マイコバクテリウム・ツベルクローシス（Ｍｙｃｏｂａｃｔｅｒｉｕｍ  ｔｕｂｅｒｃｕｌｏｓｉｓ）、ポルフィロモナス・ジンジバリス（Ｐｏｒｐｈｙｒｏｍｏｎａｓ  ｇｉｎｇｉｖａｌｉｓ）、プロテウス・ミラビリス（Ｐｒｏｔｅｕｓ  ｍｉｒａｂｉｌｉｓ）、プロテウス・ブルガリス（Ｐｒｏｔｅｕｓ  ｖｕｌｇａｒｉｓ）、シュードモナス・エルジノーサ（Ｐｓｅｕｄｏｍｏｎａｓ  ａｅｒｕｇｉｎｏｓａ）、サッカロミセス・セレビシエ（Ｓａｃｃｈａｒｏｍｙｃｅｓ  ｃｅｒｅｖｉｓｉａｅ）、サルモネラ・ガリナルム（Ｓａｌｍｏｎｅｌｌａ  ｇａｌｌｉｎａｒｕｍ）、サルモネラ・チフィムリウム（Ｓａｌｍｏｎｅｌｌａ  ｔｙｐｈｉｍｕｒｉｕｍ）、スタフィロコッカス・アウレウス（Ｓｔａｐｈｙｌｏｃｏｃｃｕｓ  ａｕｒｅｕｓ）、スタフィロコッカス・エピデルミディス（Ｓｔａｐｈｙｌｏｃｏｃｃｕｓ  ｅｐｉｄｅｒｍｉｄｉｓ）、ストレプトコッカス・アガラクティエ（Ｓｔｒｅｐｔｏｃｏｃｃｕｓ  ａｇａｌａｃｔｉａｅ）、ストレプトコッカス・フェカリス（Ｓｔｒｅｐｔｏｃｏｃｃｕｓ  ｆａｅｃａｌｉｓ）、ストレクトコッカス・ミュータンス（Ｓｔｒｅｐｔｏｃｏｃｃｕｓ  ｍｕｔａｎｓ）、トリコフィトン・マルムステン（Ｔｒｙｃｏｐｈｙｔｏｎ  ｍａｌｍｓｔｅｎ）、ビブリオ・パラヘモリティカス（Ｖｉｂｒｉｏ  ｐａｒａｈａｅｍｏｌｙｔｉｃｕｓ）、スタキボツリス（Ｓｔａｃｈｙｂｏｔｒｙｓ）、アスペルギルス・ニガー（Ａｓｐｅｒｇｉｌｌｕｓ  ｎｉｇｅｒ）、カンジダ・アルビカンス（Ｃａｎｄｉｄａ  ａｌｂｉｃａｎｓ）およびペニシリウム・ファニカロサム（Ｐｅｎｉｃｉｌｌｉｕｍ  ｆｕｎｉｃｕｌｏｓｕｍ）が挙げられ得る。
【００８２】
本発明のいくつかの具体例において、処理された繊維基体はスタフィロコッカス・アウレウスおよび／またはクレブシエラ・ニューモニエ（Ｋｌｅｂｓｉｅｌｌａ  ｐｎｅｕｍｏｎｉａｅ）に関して、２４時間暴露についてＡＡＴＣＣ試験法１００−１９９３において記載されている手順にしたがって決定すると、少なくとも１．５；あるいは少なくとも２．０；あるいは少なくとも３．０；あるいは少なくとも４．０；あるいは少なくとも５．０；あるいは少なくとも６．０のｌｏｇ殺菌率を示し得る。これらの具体例のいくつかの態様において、処理された繊維基体は、スタフィロコッカス・アウレウスおよび／またはクレブシエラ・ニューモニエに関して、少なくとも１．５；あるいは少なくとも２．０；あるいは少なくとも３．０；あるいは少なくとも４．０；あるいは少なくとも５．０；あるいは少なくとも６．０のｌｏｇ殺菌率を示し得る。ここにおいて、ｌｏｇ殺菌率は、処理された繊維基体を３回；あるいは少なくとも３回；あるいは少なくとも５回；あるいは少なくとも１０回；あるいは少なくとも１５回；あるいは少なくとも２０回、ＡＡＴＣＣ試験法１２４−２００１に記載されている洗浄手順に従って行われる洗浄に付した後；あるいはＡＡＴＣＣ試験法１５８−２０００に記載されているドライクリーニング手順にしたがって行われる少なくとも３回のドライクリーニングサイクルの後に測定する。
【００８３】
本発明のいくつかの具体例において、処理された繊維基体は、ＡＡＴＣＣ試験法１４７−１９８８に従った平行線法（ｐａｒａｌｌｅｌ  ｓｔｒｅａｋ  ｍｅｔｈｏｄ）を用いて決定すると、スタフィロコッカス・アウレウスおよび／またはクレブシエラ・ニューモニエの増殖に対する阻害の領域を示す。これらの具体例のいくつかの態様において、処理された繊維基体は、処理された繊維基体をＡＡＴＣＣ試験法１２４−２００１に記載されている洗浄手順にしたがって３回；あるいは少なくとも３回；あるいは少なくとも５回；あるいは少なくとも１０回；あるいは少なくとも１５回；あるいは少なくとも２０回洗浄後；あるいはＡＡＴＣＣ試験法１５８−２０００に記載されているドライクリーニング手順にしたがって行われる少なくとも３回のドライクリーニングサイクル後に、ＡＡＴＣＣ試験法１４７−１９８８に従った平行線法を用いて決定するとスタフィロコッカス・アウレウスおよび／またはクレブシエラ・ニューモニエの増殖に対する阻害の領域を引き続き示し得る。
【００８４】
本発明のいくつかの具体例において、仕上げ剤は導電性でない。これらの具体例のいくつかの態様において、繊維基体はＡＡＴＣＣ試験法７６−１９７８に記載されている手順を用いて測定した場合、少なくとも１０，０００オーム；あるいは少なくとも１，０００，０００オーム；あるいは少なくとも１×１０９オームの電流の流れに対する抵抗を示す繊維である。
【００８５】
本発明の処理された繊維基体は、抗菌性を付与するために、例えば、衣類、衣類用芯地、室内装飾材料、カーペット、詰め物、天井タイル、防音タイル、裏材、壁紙、屋根葺用製品、家庭用ラップ、断熱材、寝具類、雑巾、タオル、手袋、敷物、フロアマット、布地、家庭用リンネル製品、布製バッグ、天幕、乗物用カバー、ボート用カバー、テント、農業用カバー、ジオテキスタイル、自動車用天井、濾過媒体、防塵マスク、繊維フィル、封筒、荷札、ラベル、おむつ、女性用衛生用製品（例えば、生理用ナプキン、タンポンなど）、ランドリーエイド（例えば、衣類用ドライヤーシート）、創部処置用製品および医療処置用製品（例えば、無菌ラップ、キャップ、ガウン、マスク、ドレーピング）をはじめとする様々な物質において有利に使用することができる。
【００８６】
本発明のいくつかの具体例を以下の実施例において詳細に説明する。
【実施例】
【００８７】
実施例１〜５
ポリマー生成物の調製
次のプロセスを用いてポリマー生成物を調製した：（ａ）イソプロパノール（９９重量％、５１５ｇ）を、スターラー、滴下漏斗および凝縮器を備えた１リットル釜に入れた；（ｂ）釜の内容物を、一定に穏やかに撹拌しながら８０℃に加熱した；（ｃ）実施例１〜５のそれぞれについて、一定に穏やかに撹拌しながら釜の内容物の温度を８０℃に維持しながら、表１に記載する組成を有する混合物をゆっくりと釜に２時間かけて滴下した；（ｄ）３０分間、一定に穏やかに撹拌しながら（ｃ）の生成物を８０℃に維持した；（ｅ）イソプロパノール（９９重量％、５ｇ）中ｔ−アミルパーオキシピバレート（２ｇ）を（ｄ）の生成物に添加した；（ｆ）３０分間、一定に穏やかに撹拌しながら（ｅ）の生成物を８０℃に維持した；（ｇ）イソプロパノール（９９重量％、５ｇ）中ｔ−アミルパーオキシピバレート（２ｇ）を（ｆ）の生成物に添加した；（ｈ）３０分間、一定に穏やかに撹拌しながら（ｇ）の生成物を８０℃に維持した；（ｉ）イソプロパノール（９９重量％、５ｇ）中ｔ−アミルパーオキシピバレート（２ｇ）を（ｈ）の生成物に添加した；（ｊ）（ｉ）の生成物を３０分間一定に穏やかに撹拌しながら８０℃に維持した；（ｋ）熱源を取り除き、（ｊ）の生成物を室温に冷却すると、実施例２〜５においてはイソプロパノール中生成物ポリマーが残り；そして、（ｌ）実施例１においては、（ｋ）の生成物からイソプロパノールを真空下で除去すると、ポリマー生成物が残った。
【００８８】
【表１】
2005299072.tif 000014
【００８９】
実施例６
抗菌組成物の調製
架橋されたイミダゾールを含有するポリマーと錯体形成した銀を含む抗菌組成物を次のようにして調製した：（ａ）実施例１からのポリマー生成物の均一なサンプル（３ｇ）を脱イオン水（１７ｇ）中に分散させた；（ｂ）エタノール（９５重量％、１７ｇ）を（ａ）の生成物に撹拌しながら添加した；（ｃ）硝酸銀の水溶液（５ｇの脱イオン水中０．４４ｇのＡｇＮＯ３）を（ｂ）の生成物に撹拌しながら添加すると、白色沈殿が形成された；（ｄ）水酸化アンモニウム水溶液（５重量％溶液４．４ｇ）を（ｃ）の生成物に撹拌しながら添加すると、０．５３重量％の銀を含有する抗菌組成物を含有する透明な淡黄色溶液生成物が形成された。
【００９０】
実施例７
対照の調製
対照を次のようにして調製した：（ａ）実施例１からのポリマー生成物の均一なサンプル（９ｇ）を脱イオン水（５１ｇ）中に分散させた；（ｂ）エタノール（９５重量％、５１ｇ）を撹拌しながら（ａ）の生成物に添加した；（ｃ）水酸化アンモニウム水溶液（５重量％溶液、１２．３ｇ）を（ｂ）の生成物に撹拌しながら添加すると、対照の仕上げ剤が形成された。
【００９１】
実施例８
抗菌組成物の調製
イミダゾール含有ポリマーと錯体形成した銀を含む抗菌組成物を次のようにして調製した：（ａ）実施例３からのポリマー生成物の均一なサンプル（８５ｇイソプロパノール中１５ｇのポリマー固形分）を脱イオン水（８５ｇ）および水酸化アンモニウム水溶液（１０重量％溶液、１５ｇ）と混合した；（ｂ）硝酸銀水溶液（１０ｇの脱イオン水中２．２ｇのＡｇＮＯ３）を撹拌しながら（ａ）の生成物に添加すると、濁った淡黄色溶液が形成された；そして（ｃ）（ｂ）の生成物を濾過すると、０．６２重量％の銀を含有する透明な淡黄色濾液生成物が残った。
【００９２】
実施例９
抗菌組成物の調製
ピロリドン含有ポリマーと錯体形成した銀を含む抗菌組成物を次のようにして調製した：（ａ）実施例４からのポリマー生成物の均一なサンプル（８３．５ｇのイソプロパノール中１６．５ｇのポリマー固形分）を脱イオン水（６．２ｇ）と混合した；（ｂ）イソプロパノール（６ｇ）および水酸化アンモニウム水溶液（１０重量％溶液、１５ｇ）を（ａ）の生成物に撹拌しながら添加した；そして（ｃ）硝酸銀水溶液（１０ｇの脱イオン水中２．２ｇのＡｇＮＯ３）を（ｂ）の生成物に撹拌しながら添加すると、０．６３重量％の銀を含有する無色透明な溶液生成物が形成された。
【００９３】
実施例１０
抗菌組成物の調製（アンモニアを用いないで）
架橋されたイミダゾールを含有するポリマーと錯体形成した銀を含む抗菌組成物を次のようにして調製した：（ａ）実施例１からのポリマー生成物の均一なサンプル（３．７ｇ）を脱イオン水（６．２ｇ）中に分散させた；（ｂ）イソプロパノール（９９重量％、６ｇ）および２−アミノ−２−メチルプロパノール（１．５ｇ）を（ａ）の生成物に撹拌しながら添加した；そして（ｃ）硝酸銀水溶液（２ｇの脱イオン水中０．７ｇのＡｇＮＯ３）を（ｂ）の生成物に撹拌しながら添加すると、２．２重量％の銀を含有する淡黄色溶液生成物が形成された。
【００９４】
実施例１１
抗菌組成物の調製
架橋されたイミダゾールを含有するポリマーと錯体形成した銀を含む抗菌組成物を次のようにして調製した：（ａ）実施例１からのポリマー生成物の均一なサンプル（３ｇ）を脱イオン水（１７ｇ）中に分散させた；（ｂ）エタノール（９５重量％、２０ｇ）を（ａ）の生成物に撹拌しながら添加した；（ｃ）硝酸銀水溶液（２ｇの脱イオン水中０．２ｇのＡｇＮＯ３）を（ｂ）の生成物に撹拌しながら添加すると、ゴム状の白色沈殿が形成された；そして（ｄ）水酸化アンモニウム水溶液（１４重量％溶液、１．７ｇ）を（ｃ）の生成物に撹拌しながら添加すると、０．３１重量％の銀を含有する透明な淡黄色溶液生成物が形成された。
【００９５】
実施例１２
抗菌組成物の調製
架橋されたイミダゾールおよびポリビニルピロリドンを含有するポリマーと錯体形成した銀を含む抗菌組成物を次のようにして調製した：（ａ）実施例１からのポリマー生成物の均一なサンプル（３ｇ）を脱イオン水（１７ｇ）中に分散させた；（ｂ）エタノール（９５重量％、２０ｇ）を（ａ）の生成物に撹拌しながら添加した；（ｃ）硝酸銀水溶液（２ｇの脱イオン水中０．２ｇのＡｇＮＯ３）を（ｂ）の生成物に撹拌しながら添加すると、白色沈殿が形成された；（ｄ）ポリビニルピロリドン（０．４ｇ）を（ｃ）の生成物に撹拌しながら添加すると、０．３２重量％の銀を含有する透明な淡黄色溶液生成物が形成された。
【００９６】
実施例１３
抗菌組成物の調製
架橋されたイミダゾールを含有するポリマーと錯体形成した銀を含む抗菌組成物を次のようにして調製した：（ａ）実施例５からのポリマー生成物の均一なサンプル（８．５ｇのイソプロパノール中１．５ｇのポリマー固形分）を脱イオン水（０．５ｇ）中に分散させた；（ｂ）イソプロパノール（９９重量％、３．０ｇ）を（ａ）の生成物に撹拌しながら添加した；（ｃ）硝酸銀水溶液（５ｇの脱イオン水中０．６ｇのＡｇＮＯ３）を（ｂ）の生成物に撹拌しながら添加すると、白色沈殿が形成された；そして（ｄ）水酸化アンモニウム水溶液（２８重量％溶液、２．０ｇ）を撹拌しながら（ｃ）の生成物に添加すると、２．０９重量％の銀を含有する透明な淡黄色溶液生成物が形成された。
【００９７】
実施例１４
抗菌組成物の調製
架橋されたイミダゾールを含有するポリマーと錯体形成した銀を含む抗菌組成物を次のようにして調製した：（ａ）実施例５からのポリマー生成物の均一なサンプル（８５ｇのイソプロパノール中１５ｇのポリマー固形分）を脱イオン水（８５ｇ）中に分散させた；（ｂ）水酸化アンモニウム水溶液（１０重量％溶液、１５ｇ）を（ａ）の生成物に撹拌しながら添加した；そして（ｃ）硝酸銀水溶液（１０ｍｌの脱イオン水中２．２ｇのＡｇＮＯ３）を（ｂ）の生成物に撹拌しながら添加すると、０．６５重量％のＡｇを含有する黄色溶液が形成された。
【００９８】
実施例１５〜２４
抗菌組成物を含む仕上げ剤の調製
ポリマーと錯体形成した銀を含む抗菌組成物を含む仕上げ剤を、表ＩＩに示したそれぞれの量で、以下の手順を用いて調製した：（ａ）アクリルポリマーを含有するラテックスエマルジョンを脱イオン水と混合した；そして（ｂ）実施例６、８、１３または１４の一つからの生成物溶液の均一なサンプルを撹拌しながら（ａ）の生成物に添加すると、表ＩＩに示す銀濃度を含有する生成物処方が形成された。
【００９９】
【表２】
2005299072.tif 000015
【０１００】
実施例２５〜２７
以下の手順を用い、表ＩＩＩに示したそれぞれの量で対照を調製した：（ａ）アクリルポリマーを含有するラテックスエマルジョンを脱イオン水と混合した。
【０１０１】
【表３】
2005299072.tif 000016
【０１０２】
実施例２８
対照の調製
以下の手順を用いて対照を調製した：（ａ）脱イオン水（８６７．２ｇ）をアクリルポリマーを含有するラテックスエマルジョン（ペンシルベニア州フィラデルフィアのＲｏｈｍ  ａｎｄ  Ｈａａｓ  Ｃｏｍｐａｎｙから入手したＲｈｏｐｌｅｘ（商標）  ＮＷ−１８４５Ｋ、１１３．６ｇ）と混合した；そして（ｂ）実施例７からのポリマー生成物溶液の均一なサンプル（１９．２ｇ）を（ａ）の生成物と撹拌しながら混合すると、０ｐｐｍの銀を含有する対照仕上げ剤が形成された。
【０１０３】
実施例２９
対照／仕上げ剤で処理されたポリコットン織物
試験に使用したポリコットン物質は、ペンシルベニア州ウェストピットストンのＴｅｓｔｆａｂｒｉｃｓ，Ｉｎｃ．から入手した５０／５０ポリコットン試験織物であった。ポリコットン物質は、住宅用トップローディング洗濯機中、熱水（〜６０℃）中で、１５分の洗浄サイクルで材料をまずすすぐことにより前処理した。ポリコットン物質を次いで住宅用乾燥機中、通常設定でで乾燥した。ポリコットン物質を次いで実施例１９、２０、２１、２２、２３、２４、２６または２７の一つの溶液中を通過させることにより対照または仕上げ剤でパッド処理した。ポリコットン物質を２バールの圧力でローラーニップを通過させることにより過剰の溶液をポリコットン物質から絞り出した。処理されたポリコットン物質を次いで１４９℃で２分間乾燥した。
【０１０４】
実施例３０
対照／仕上げ剤で処理されたポリエステル織物
１オンス／ヤード２のポイント接合（ｐｏｉｎｔｂｏｎｄｅｄ）されたポリエチレンテレフタレート（ＰＥＴ）織物の重さを量った試験片を、実施例１５、１６、１７、１８、１９、２０、２１、２２、２３、２４、２５、２６または２７のうちの一つの溶液を通過させることにより対照または仕上げ剤でパッド処理した。織物を２バールの圧力でローラーニップを通過させることにより、過剰の溶液を織物から絞り出した。サンプルを次いで１４９℃で２分間乾燥した。
【０１０５】
実施例３１
洗浄手順
それぞれ実施例２９および３０にしたがって調製されたポリコットンおよびポリエステル織物の処理されたサンプルを、ＡＡＴＣＣ試験法１２４−２００１に記載された手順に従って行われる０回、３回および５回の洗浄サイクルおよび１回の乾燥サイクルに付した。
【０１０６】
実施例３２
ドライクリーニングサイクル手順
実施例２９にしたがって調製されたポリコットン織物の処理されたサンプルをＡＡＴＣＣ試験法１５８−２０００に記載された手順に従って行われる３回のドライクリーニングサイクルに付した。
【０１０７】
実施例３３
処理されたポリコットンおよびポリエステル織物の銀含有量分析
実施例２９および３０にしたがって調製された、乾燥され、処理されたファブリックサンプルを、次の手順により銀含有量について分析した。すなわち、（ａ）乾燥織物材料の０．５ｇアリコートを石英ガラスビーカー中に秤り取り、テフロン（登録商標）の時計皿でふたをした；（ｂ）濃硫酸（微量金属等級１０ｍｌ）を（ａ）に添加した；（ｃ）石英ガラスビーカーを次いでホットプレート上に置いた；（ｄ）石英ガラスビーカーの内容物を炭にするために熱をゆっくり増大させた；（ｅ）透明溶液が形成されるまで硝酸（微量金属等級）を滴下することにより石英ガラスビーカー中の溶液を次いで酸化した；（ｆ）（ｅ）の透明溶液を冷却した；（ｇ）テフロン（登録商標）の時計皿および石英ガラスビーカーの側面をすすぎ、洗浄物質を石英ガラスビーカー中に保管した；（ｈ）石英ガラスビーカーおよびその内容物を加熱して、石英ガラスビーカー中に約１ｍｌ残るまで溶液を蒸発させた；（ｉ）（ｈ）の生成物をミリポア水で２５ｍｌにした；（ｊ）（ｉ）の生成物のサンプルを次いでＰｅｒｋｉｎ  Ｅｌｍｅｒ４３００ＤＶ分光計を用いて分析した。
【０１０８】
試験したサンプルにおいて見られる濃度を一括するために、参考物質から一連の銀較正基準を調製した。分析に用いた分析線はアキシャルモードで３２８．０６８ｎｍであった。試験されたサンプルの銀含量分析の結果を表ＶＩに示す。
【０１０９】
【表４】
2005299072.tif 000017
【０１１０】
実施例３４
処理されたポリエステル織物の引張強度
実施例３０にしたがって調製された、数種の処理されたポリエステル織物の１”×５”サンプルの引張強度を、次の条件のそれぞれについてインストロン試験機を用いて機械方向（ＭＤ）および横方向（ＣＤ）の両方において測定した：すなわち、乾燥、水で湿らせたもの、およびイソプロパノールで湿らせたものである。湿ったサンプルは溶媒中に３０分間浸漬され、溶媒中に通した後に溶媒から取り出した直後に、２インチのギャップ設定、１２インチ／分クロスヘッド速度および１０ポンドまたは１００ポンドロードセル設定でインストロン試験機で試験された。結果を表ＶＩＩに示す。
【０１１１】
【表５】
2005299072.tif 000018
【０１１２】
実施例３５
処理されたポリエステル織物の色
実施例３０にしたがって調製された、いくつかの処理されたポリエステル織物の色を、パルスキセノンアーク光源からの二方向性照明、４５°の照明角および０°の観察者角で、２５ｍｍ測定範囲でミノルタ彩度計ＣＲ−３３１を用いて測定した。実際の測定は、Ｂｌａｃｋ  Ｌｅｎａｔａ  ｃａｒｄを裏当てとして使用して、４層の処理されたポリエステルファブリックサンプル上で行った。結果を表ＶＩＩＩに示す。表ＶＩＩＩに記載されている値は、サンプルの表面上の３つの異なる点のそれぞれでの３つの個々の読みの平均を表すことに注意する。
【０１１３】
【表６】
2005299072.tif 000019
【０１１４】
実施例３６
処理されたポリエステル織物の手触り
実施例３０にしたがって調製されたいくつかの処理されたポリエステル織物の手触りを、Ｔｈｗｉｎｇ−Ａｌｂｅｒｔ  Ｈａｎｄｌｅ−Ｏ−Ｍｅｔｅｒ２１１−５型を用いて測定した。４”×４”のサイズの試験品を１０ｍｍ間隙調整および１”挿入で使用した。結果を表ＩＸに記載する。記載された結果は、４の異なる方向測定に関するそれぞれの処理されたポリエステル織物の２つの別個の試験品について得られた平均値を表す。
【０１１５】
【表７】
2005299072.tif 000020
【０１１６】
実施例３７
処理されたポリコットンおよびポリエステル織物の抗菌活性
それぞれ実施例２９および３０にしたがって調製され、実施例３１および３２に従って洗浄またはドライクリーニングされた、処理されたポリコットンおよびポリエステル織物の抗菌活性を、平行線法（ＡＡＴＣＣ試験法１４７−１９８８）を用いて測定した。細菌：
（ａ）スタフィロコッカス・アウレウス（ＡＴＣＣ６５３８）；および
（ｂ）クレブシエラ・ニューモニエ（ＡＴＣＣ４３５２）
の平行線を接種した栄養寒天上に試験サンプルを置いた。２４時間３７℃でのインキュベーション期間後、各サンプルの周りの無成長の透明領域（阻害領域）のサイズを（ｍｍで）測定し、接触領域における成長を視覚的に決定することにより、抗菌活性を評価した。結果を以下に表Ｘにおいて示す。
【０１１７】
表Ｘに示すデータの分析において、無成長接触領域（「ＮＧＣＡ」）なる記号は、細菌試験において慣例的に使用されることに注意する。細菌性生物は、しばしばサンプルそれ自体上で決定することは困難である。従って、サンプルのすぐ下の領域を細菌成長について調べる。サンプルのすぐ下に細菌コロニーが検出されない場合にＮＧＣＡ記号が表示される。成長接触領域（「ＧＣＡ」）なる記号も、細菌試験において同様に慣例的に用いられることに注意する。サンプルのすぐ下に細菌のコロニーが検出される場合にＧＣＡ記号が表示される。
【０１１８】
【表８】
2005299072.tif 000021
【０１１９】
実施例３８
処理されたポリエステル織物の静菌活性
実施例３０にしたがって調製されたいくつかの処理されたポリエステル織物の静菌活性を、ＡＡＴＣＣ法１００−１９９３を用いて測定した。１．０ｍｌの試験細菌の希釈された培養物（１０５生物）を滅菌されたサンプルと直接接触させることにより試験サンプルを静菌活性について定量的に評価した。３７℃、１００％の相対湿度での２４時間のインキュベーション期間の後、サンプルを無菌リージンブロスで希釈し、標準的プレート計数により、生存している生物の数を決定した。０接触時間で回収された生物の数との比較により減少率（％）を計算した。これらの分析の結果を表ＸＩに示す。
【０１２０】
【表９】
2005299072.tif 000022
【０１２１】
実施例３９
処理されたポリコットンおよびポリエステル織物の抗真菌活性
それぞれ実施例２９および３０にしたがって調製され、実施例３１および３２に従って洗浄し、またはドライクリーニングされた、処理されたポリコットンおよびポリエステル織物の抗真菌活性をＡＡＴＣＣ法３０−１９８９を用いて測定した。試験サンプルを非栄養ミネラル塩寒天上に置き、アスペルギルス・ニガーの胞子懸濁液を接種した。２８℃での１４日間のインキュベーション期間の後、次の基準を用いて試験サンプルに関する成長度を目視で採点することにより抗真菌活性を評価した。：
無成長                                （ＮＧ）
わずかな成長（１０％未満の被覆率）    （ＴＧ）
軽度の成長（１０〜３０％の被覆率）    （ＬＧ）
中程度の成長（３０〜６０％の被覆率）  （ＭＧ）
重度の着色（少なくとも６０％の被覆率）  （ＨＧ）
試験の結果を表ＸＩＩに示す。
【０１２２】
【表１０】
2005299072.tif 000023
【０１２３】
実施例４０
ポリマー生成物の調製
次のプロセスを用いてポリマー生成物を調製した：（ａ）試薬等級のアルコール（２８０ｇ）を、スターラー、窒素ガスパージ出口を有する水冷式還流凝縮器、Ｉ２Ｒ  Ｔｏｗ  ＴＣアダプターＴＣＡ／１型温度調節器に取り付けられた熱電対、Ｈａｒｖａｒｄ  Ａｐｐａｒａｔｕｓ  ２２シリンジ装置により制御される同時供給ラインおよび１／４インチチュービングを取り付けたＱＧ−５０ＦＭＩポンプにより制御されるモノマー供給ラインを備えた１リットル釜に供給した；（ｂ）釜の内容物を、一定に穏やかに撹拌しながら８０℃に加熱した；（ｃ）２５ｇの試薬等級アルコール中、４０ｇのラウリルアクリレート、４０ｇの１−ビニルイミダゾール、１０ｇのアクリル酸および１０ｇのトリメチロールプロパントリアクリレートを含有するモノマー混合物を一定速度で２時間にわたって釜に供給し、ｔ−アミルパーオキシピバレート（Ａｋｚｏ  Ｎｏｂｌｅ  Ｐｏｌｙｍｅｒ  Ｃｈｅｍｉｃａｌｓから入手可能なＴｒｉｇａｎｏｘ（登録商標）１２５−Ｃ７５）の３０ｇの試薬等級のアルコール中溶液を一定速度で２時間にわたり釜に同時供給した；（ｄ）（ｃ）の生成物を一定に穏やかに撹拌しながら３０分の期間にわたって８０℃に維持した；（ｅ）ｔ−アミルパーオキシピバレート（２ｇ）を釜に供給した；（ｆ）（ｅ）の生成物を、一定に穏やかに撹拌しながら３０分の期間にわたって８０℃に維持した；（ｇ）ｔ−アミルパーオキシピバレート（２ｇ）を釜に供給した；（ｈ）（ｇ）の生成物を、一定に穏やかに撹拌しながら３０分の期間にわたって８０℃に維持した；（ｉ）ｔ−アミルパーオキシピバレート（２ｇ）を釜に供給した；（ｊ）（ｉ）の生成物を、一定に穏やかに撹拌しながら３０分の期間にわたって８０℃に維持した；そして（ｋ）（ｊ）の生成物を室温に冷却すると、７．２ｎｍの平均粒子径を有する２１重量％のポリマー固形分を含有するポリマー溶液としてポリマー生成物を得た。
【０１２４】
実施例４１
抗菌組成物の調製
架橋されたイミダゾールを含有するポリマーと錯体形成した銀を含む抗菌組成物を次のようにして調製した：（ａ）実施例４０のポリマー生成物の均一なサンプル（１０ｇポリマー溶液）に水性水酸化アンモニウム（２８重量％溶液、２．０ｇ）を添加した；そして（ｂ）硝酸銀の水溶液（０．５ｇの脱イオン水中０．５３ｇのＡｇＮＯ３）を（ａ）の生成物に撹拌しながら添加すると、２．１３重量％の銀を含有する透明な淡黄色溶液が形成された。
【０１２５】
実施例４２
対照／仕上げ剤でのレーヨンの処理
０．７５〜１．０オンス／ヤード２の目標重量を有するレーヨン織物物質を、ラテックスバインダー（Ｒｏｈｍ  ａｎｄ  Ｈａａｓ  Ｃｏｍｐａｎｙから入手可能なＲｈｏｐｌｅｘ（登録商標）  ＳＴ−９５４）を０．２５オンス／ヤード２で使用して接着した。実施例４１において調製された抗菌組成物を含む仕上げ剤を、（ａ）様々な量の抗菌組成物を含有する浴溶液にレーヨン織物物質を通し、（ｂ）過剰の浴溶液を除去するために、２バールの圧力のローラーニップにレーヨン織物物質を通過させ、（ｃ）次いでレーヨン織物物質を２分間１４９℃で乾燥することにより、レーヨン織物物質のサンプルに施用した。レーヨン織物物質のサンプルを処理するために、４種の異なる浴溶液を使用した。表ＸＩＩＩに記載する理論的な銀濃度を得るために実施例４１において調製されたある量の抗菌組成物を添加することにより浴溶液を調製した。浴溶液のｐＨを次いで、水性水酸化アンモニウム溶液で８〜８．５に調節した。仕上げ剤で処理されたレーヨン織物物質の銀濃度を次いで、誘導結合プラズマ分析（ＩＣＰ）を用いて測定した。結果を表ＸＩＩＩに示す。
【０１２６】
【表１１】
2005299072.tif 000024
【外国語明細書】
2005299072000001.pdf
2005299072000002.pdf
2005299072000003.pdf